(57)【特許請求の範囲】
【請求項１】
けん化度が９７〜９９．５モル％であるポリビニルアルコールを含むマトリックスにヨウ素系色素が吸着している偏光フィルムであって、単体光線透過率をＸ％とし単体ｂ値をＹとした際に０．５Ｘ＋Ｙ≦２３．７の関係を満たし、カリウム原子の含有量がヨウ素原子の含有量の４質量倍以上６．５質量倍以下である、偏光フィルム。
【請求項２】
前記偏光フィルムを温度８０℃の条件下に２４時間放置した際の単体光線透過率（Ｘ’％）と、放置前の単体光線透過率（Ｘ％）との差が０．４％以下である、請求項１に記載の偏光フィルム。
【請求項３】
前記単体光線透過率（Ｘ’％）と前記単体光線透過率（Ｘ％）との差が０．２％以上である、請求項２に記載の偏光フィルム。
【請求項４】
Ｘが４３以上である、請求項１〜３のいずれか１項に記載の偏光フィルム。
【請求項５】
偏光度が９９．５％以上である、請求項１〜４のいずれか１項に記載の偏光フィルム。
【請求項６】
請求項１〜５のいずれか１項に記載の偏光フィルムの片面または両面に保護フィルムが貼り合わされた偏光板。
【発明の詳細な説明】
【技術分野】
【０００１】
本発明は、色相に優れるとともに耐熱性にも優れる偏光フィルムと、それを用いた色相および耐熱性に優れる偏光板に関する。
【背景技術】
【０００２】
光の透過および遮蔽機能を有する偏光板は、光の偏光状態を変化させる液晶と共に液晶ディスプレイ（ＬＣＤ）の基本的な構成要素である。多くの偏光板は偏光フィルムの表面に三酢酸セルロース（ＴＡＣ）フィルムなどの保護フィルムが貼り合わされた構造を有しており、偏光板を構成する偏光フィルムとしてはポリビニルアルコールフィルム（以下、「ポリビニルアルコール」を「ＰＶＡ」と略記することがある）を一軸延伸してなるマトリックス（一軸延伸して配向させた延伸フィルム）にヨウ素系色素（Ｉ3-やＩ5-等）が吸着しているものが主流となっている。このような偏光フィルムは、ヨウ素系色素を予め含有させたＰＶＡフィルムを一軸延伸したり、ＰＶＡフィルムの一軸延伸と同時にヨウ素系色素を吸着させたり、ＰＶＡフィルムを一軸延伸した後にヨウ素系色素を吸着させたりするなどして製造される（特許文献１等を参照）。
【先行技術文献】
【特許文献】
【０００３】
【特許文献１】特開平５−２４５８５８号公報
【発明の概要】
【発明が解決しようとする課題】
【０００４】
ところで近年、消費電力低減のためバックライトの輝度を低くする要求があり、このような輝度の低いバックライトを用いた場合であっても画面が暗くならないようにするために単体光線透過率の高い偏光板が求められている。また、偏光板の色相を改善するため偏光フィルムの単体ｂ値を低下させることも求められている。
【０００５】
通常、単体光線透過率と単体ｂ値とは概ね比例関係にあって、例えば偏光フィルムを製造する際の染色工程における染色の程度を弱めるなどして単体光線透過率を向上させれば単体ｂ値はある程度低下する傾向にある。一方、単体光線透過率を特定範囲に固定した上でさらに単体ｂ値を低下させる方法として、偏光フィルムを製造するための延伸工程後にヨウ化カリウムを含む水溶液に浸漬する方法がある。しかしながら、このような方法を採用して得られた偏光フィルムは耐熱性に劣る問題のあることが分かってきた。
【０００６】
そこで本発明は、色相に優れるとともに耐熱性にも優れる偏光フィルム、および、それを用いた色相および耐熱性に優れる偏光板を提供することを目的とする。
【課題を解決するための手段】
【０００７】
本発明者らは、上記の目的を達成すべく鋭意検討を重ねた結果、特定のけん化度のＰＶＡを含むＰＶＡフィルムを原反フィルムとして用い、延伸工程後にヨウ化カリウムの含有率を少なくした洗浄浴を用いて偏光フィルムを製造すると、単体ｂ値が従来よりも小さくカリウムの含有量も少ない従来にない偏光フィルムが得られること、および、このような偏光フィルムは、色相に優れるとともに耐熱性にも優れることを見出し、これらの知見に基づいてさらに検討を重ねて本発明を完成させた。
【０００８】
すなわち本発明は、
［１］ＰＶＡを含むマトリックスにヨウ素系色素が吸着している偏光フィルムであって、単体光線透過率をＸ％とし単体ｂ値をＹとした際に０．５Ｘ＋Ｙ≦２３．７の関係を満たし、カリウム原子の含有量がヨウ素原子の含有量の６．５質量倍以下である、偏光フィルム；
［２］ＰＶＡを含むマトリックスにヨウ素系色素が吸着している偏光フィルムであって、単体光線透過率をＸ％とし単体ｂ値をＹとした際に０．５Ｘ＋Ｙ≦２３．７の関係を満たし、温度８０℃の条件下に２４時間放置した際の単体光線透過率（Ｘ’％）と放置前の単体光線透過率（Ｘ％）との差が０．４％以下である、偏光フィルム；
［３］カリウム原子の含有量がヨウ素原子の含有量の６．５質量倍以下である、上記［２］の偏光フィルム；
［４］ＰＶＡのけん化度が９７〜９９．５モル％である、上記［１］〜［３］のいずれか１つの偏光フィルム；
［５］Ｘが４３以上である、上記［１］〜［４］のいずれか１つの偏光フィルム；
［６］偏光度が９９．５％以上である、上記［１］〜［５］のいずれか１つの偏光フィルム；
［７］上記［１］〜［６］のいずれか１つの偏光フィルムの片面または両面に保護フィルムが貼り合わされた偏光板；
に関する。
【発明の効果】
【０００９】
本発明によれば、色相に優れるとともに耐熱性にも優れる偏光フィルム、および、それを用いた色相および耐熱性に優れる偏光板が提供される。
【発明を実施するための形態】
【００１０】
以下、本発明について詳細に説明する。
本発明の偏光フィルムは、ＰＶＡを含むマトリックスにヨウ素系色素が吸着している偏光フィルムであって、単体光線透過率をＸ％とし単体ｂ値をＹとした際に０．５Ｘ＋Ｙ≦２３．７の関係を満たす。そして、本発明の１つの態様では、当該偏光フィルムにおけるカリウム原子の含有量が、当該偏光フィルムにおけるヨウ素原子の含有量の６．５質量倍以下である（以下、当該偏光フィルムを「偏光フィルムＡ」と称する場合がある）。また本発明の別の態様では、温度８０℃の条件下に２４時間放置した際の単体光線透過率（Ｘ’％）と放置前の単体光線透過率（Ｘ％）との差が０．４％以下である（以下、当該偏光フィルムを「偏光フィルムＢ」と称する場合がある）。
【００１１】
本発明の偏光フィルムでは、単体光線透過率をＸ％とし単体ｂ値をＹとした際に０．５Ｘ＋Ｙ≦２３．７の関係式を満たすことが重要である。一般に、偏光フィルムに含まれるヨウ素系色素の濃度を下げるなどして偏光フィルムの単体光線透過率を向上させると単体ｂ値は低下する傾向にあるが、本発明の偏光フィルムは０．５Ｘ＋Ｙの値が２３．７以下であって、より低い単体ｂ値を有する。色相により一層優れる偏光フィルムひいては偏光板となることから、当該０．５Ｘ＋Ｙの値は２３．６以下であることが好ましく、２３．５以下であることがより好ましく、２３．４以下であることがさらに好ましく、２３．２以下、さらには２３以下であってもよい。一方、当該０．５Ｘ＋Ｙの値があまりに小さい偏光フィルムはその製造が困難であることから、当該０．５Ｘ＋Ｙの値は１０以上であることが好ましく、１５以上であることがより好ましく、２０以上であることがさらに好ましい。なお、偏光フィルムの単体ｂ値は、測定対象となる偏光フィルム単体（１枚）のｂ値を意味し、分光光度計（例えば日本分光株式会社製「Ｖ７１００」等）を用いて求めることができ、具体的には、実施例において後述する方法により測定することができる。
【００１２】
また偏光フィルムＡでは、それに含まれるカリウム原子の含有量がヨウ素原子の含有量の６．５質量倍以下、すなわち当該偏光フィルムに含まれるカリウム原子の質量を当該偏光フィルムに含まれるヨウ素原子の質量で除した値が６．５以下であることも重要である。従来の偏光フィルムではより低い単体ｂ値とするために、偏光フィルムを製造するための延伸工程後にヨウ化カリウムを含む水溶液に浸漬されてきた。そのため、得られる偏光フィルムでは、ヨウ素原子の含有量に対するカリウム原子の含有量の割合が高く、このような偏光フィルムは耐熱性に劣る問題のあることが分かってきた。これに対し偏光フィルムＡでは、ヨウ素原子の含有量に対するカリウム原子の含有量の割合が６．５質量倍以下であり耐熱性に優れる。当該耐熱性は、温度８０℃の条件下に２４時間放置した際の単体光線透過率の差（Δ透過率）で示すことができる。すなわち、本発明は別の態様として、温度８０℃の条件下に２４時間放置した際の単体光線透過率（Ｘ’％）と放置前の単体光線透過率（Ｘ％）との差が０．４％以下である偏光フィルムＢを包含する。当該偏光フィルムＢは偏光フィルムＡの要件を満たしていてもよい。
【００１３】
偏光フィルムの耐熱性の観点から、本発明の偏光フィルムにおけるカリウム原子の含有量は、ヨウ素原子の含有量の６．４質量倍以下であることが好ましく、６．３質量倍以下であることがより好ましく、６．２質量倍以下であることがさらに好ましく、６質量倍以下、さらには５．８質量倍以下であってもよい。一方、偏光性能により優れる偏光フィルムが得られることなどから、本発明の偏光フィルムにおけるカリウム原子の含有量は、ヨウ素原子の含有量の４質量倍以上であることが好ましく、５質量倍以上であることがより好ましく、５．５質量倍以上であることがさらに好ましい。なお、ヨウ素原子の含有量に対するカリウム原子の含有量の割合は、偏光フィルムに含まれるヨウ素原子およびカリウム原子のそれぞれの含有量をＩＣＰ発光分析などによって求めた上で、これらの含有量より求めることができ、具体的には、実施例において後述する方法により求めることができる。
【００１４】
一方、温度８０℃の条件下に２４時間放置した際の単体光線透過率（Ｘ’％）と放置前の単体光線透過率（Ｘ％）との差（Δ透過率）は、０．３５％以下であることが好ましく、０．３％以下であることがより好ましく、０．２５％以下であることがさらに好ましく、０．２４％以下であることが特に好ましく、０．２３％以下であることが最も好ましい。当該Δ透過率の下限に特に制限はないが、Δ透過率があまりに小さい偏光フィルムはその製造が困難であることなどから、当該Δ透過率は、０．１５％以上であることが好ましく、０．２％以上であることがより好ましい。
【００１５】
本発明の偏光フィルムの単体光線透過率（Ｘ％）は、消費電力低減のための輝度の低いバックライトにも適用可能な偏光板の製造に好ましく使用することができることから、４３％以上であることが好ましく、４３．７％以上であることがより好ましく、４４．２％以上であることがさらに好ましい。一方、偏光度を向上させることがより容易になることなどから、単体光線透過率（Ｘ％）は、４５％以下であることが好ましく、４４．８％以下であることがより好ましい。なお、偏光フィルムの単体光線透過率（Ｘ％）は、測定対象となる偏光フィルム単体（１枚）の光線透過率を意味し、分光光度計（例えば日本分光株式会社製「Ｖ７１００」等）を用いて求めることができ、具体的には、実施例において後述する方法により測定することができる。また温度８０℃の条件下に２４時間放置した際の単体光線透過率（Ｘ’％）についても、当該条件下（例えば５％ＲＨ以下の乾燥条件下）に放置後の偏光フィルムを用いて単体光線透過率（Ｘ％）と同様の方法により測定することができる。
【００１６】
本発明の偏光フィルムの偏光度は、得られるＬＣＤのコントラスト比を向上させることができることから、９９．５％以上であることが好ましく、９９．７％以上であることがより好ましく、９９．８％以上であることがさらに好ましい。偏光度は分光光度計（例えば日本分光株式会社製「Ｖ７１００」等）を用いて求めることができ、具体的には、実施例において後述する方法により測定することができる。
【００１７】
本発明の偏光フィルムでは、ＰＶＡを含むマトリックスにヨウ素系色素が吸着している。このような偏光フィルムは、例えば、ＰＶＡフィルムを原反フィルムとして用いて、ヨウ素系色素による染色および延伸を施すなどして製造することができる。
【００１８】
当該原反フィルムとして使用されるＰＶＡフィルムを構成するＰＶＡ、ひいては得られる偏光フィルムにおけるマトリックスを構成するＰＶＡとしては、酢酸ビニル、ギ酸ビニル、プロピオン酸ビニル、酪酸ビニル、ピバリン酸ビニル、バーサティック酸ビニル、ラウリン酸ビニル、ステアリン酸ビニル、安息香酸ビニル、酢酸イソプロペニル等のビニルエステルの１種または２種以上を重合して得られるポリビニルエステルをけん化することにより得られるものを使用することができる。上記のビニルエステルの中でも、ＰＶＡの製造の容易性、入手容易性、コスト等の点から、酢酸ビニルが好ましい。
【００１９】
上記のポリビニルエステルは、単量体として１種または２種以上のビニルエステルのみを用いて得られたものであることが好ましいが、本発明の効果を損なわない範囲内であれば、１種または２種以上のビニルエステルと、これと共重合可能な他の単量体との共重合体であってもよい。
【００２０】
上記のビニルエステルと共重合可能な他の単量体としては、例えば、エチレン、プロピレン、１−ブテン、イソブテン等の炭素数２〜３０のα−オレフィン；（メタ）アクリル酸またはその塩；（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｔ−ブチル、（メタ）アクリル酸２−エチルへキシル、（メタ）アクリル酸ドデシル、（メタ）アクリル酸オクタデシル等の（メタ）アクリル酸エステル；（メタ）アクリルアミド、Ｎ−メチル（メタ）アクリルアミド、Ｎ−エチル（メタ）アクリルアミド、Ｎ，Ｎ−ジメチル（メタ）アクリルアミド、ジアセトン（メタ）アクリルアミド、（メタ）アクリルアミドプロパンスルホン酸またはその塩、（メタ）アクリルアミドプロピルジメチルアミンまたはその塩、Ｎ−メチロール（メタ）アクリルアミドまたはその誘導体等の（メタ）アクリルアミド誘導体；Ｎ−ビニルホルムアミド、Ｎ−ビニルアセトアミド、Ｎ−ビニルピロリドン等のＮ−ビニルアミド；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテル等のビニルエーテル；（メタ）アクリロニトリル等のシアン化ビニル；塩化ビニル、塩化ビニリデン、フッ化ビニル、フッ化ビニリデン等のハロゲン化ビニル；酢酸アリル、塩化アリル等のアリル化合物；マレイン酸またはその塩、エステルもしくは酸無水物；イタコン酸またはその塩、エステルもしくは酸無水物；ビニルトリメトキシシラン等のビニルシリル化合物；不飽和スルホン酸などを挙げることができる。上記のポリビニルエステルは、前記した他の単量体の１種または２種以上に由来する構造単位を有することができる。
【００２１】
上記のポリビニルエステルに占める前記した他の単量体に由来する構造単位の割合は、ポリビニルエステルを構成する全構造単位のモル数に基づいて、１５モル％以下であることが好ましく、１０モル％以下、さらには５モル％以下であってもよい。特に前記した他の単量体が、（メタ）アクリル酸、不飽和スルホン酸などのように、得られるＰＶＡの水溶性を促進する可能性のある単量体である場合には、偏光フィルムの製造過程においてＰＶＡが溶解するのを防止するために、ポリビニルエステルにおけるこれらの単量体に由来する構造単位の割合は、ポリビニルエステルを構成する全構造単位のモル数に基づいて、５モル％以下であることが好ましく、３モル％以下であることがより好ましい。
【００２２】
ＰＶＡは、本発明の効果を損なわない範囲内であれば、１種または２種以上のグラフト共重合可能な単量体によって変性されたものであってもよい。当該グラフト共重合可能な単量体としては、例えば、不飽和カルボン酸またはその誘導体；不飽和スルホン酸またはその誘導体；炭素数２〜３０のα−オレフィンなどが挙げられる。ＰＶＡにおけるグラフト共重合可能な単量体に由来する構造単位（グラフト変性部分における構造単位）の割合は、ＰＶＡを構成する全構造単位のモル数に基づいて、５モル％以下であることが好ましい。
【００２３】
ＰＶＡは、その水酸基の一部が架橋されていてもよいし架橋されていなくてもよい。また上記のＰＶＡは、その水酸基の一部がアセトアルデヒド、ブチルアルデヒド等のアルデヒド化合物などと反応してアセタール構造を形成していてもよいし、これらの化合物と反応せずアセタール構造を形成していなくてもよい。
【００２４】
ＰＶＡの平均重合度は１，０００〜９，５００の範囲内であることが好ましく、当該平均重合度は、１，５００以上であることがより好ましく、２，０００以上であることがさらに好ましく、また、９，２００以下であることがより好ましく、６，０００以下であることがさらに好ましい。平均重合度が１，０００以上であることにより、偏光フィルムの偏光性能が向上する。一方、平均重合度が９，５００以下であることにより、ＰＶＡの生産性が向上する。なお、ＰＶＡの平均重合度は、ＪＩＳ  Ｋ６７２６−１９９４の記載に準じて測定することができる。
【００２５】
ＰＶＡフィルムを構成するＰＶＡ、ひいては得られる偏光フィルムにおけるマトリックスを構成するＰＶＡのけん化度に特に制限はないが、単体ｂ値が従来よりも小さい本発明の偏光フィルムをより簡単に製造することができ、しかも偏光度等の偏光性能にもより優れる偏光フィルムとなることなどから、当該けん化度は９７モル％以上であることが好ましく、９７．５モル％以上であることがより好ましく、９８モル％以上であることがさらに好ましく、９８．５モル％以上であることが特に好ましく、また、９９．５モル％以下であることが好ましく、９９．３モル％以下であることがより好ましく、９９．２モル％以下であることがさらに好ましく、９９．１モル％以下であることが特に好ましく、９９モル％未満（例えば９８．９モル％以下）であることが最も好ましい。なお、本明細書におけるＰＶＡのけん化度とは、ＰＶＡが有する、けん化によってビニルアルコール単位に変換され得る構造単位（典型的にはビニルエステル単位）とビニルアルコール単位との合計モル数に対して当該ビニルアルコール単位のモル数が占める割合（モル％）をいう。けん化度はＪＩＳ  Ｋ６７２６−１９９４の記載に準じて測定することができる。
【００２６】
ＰＶＡフィルムは、それを延伸する際の延伸性向上の観点から可塑剤を含むことが好ましい。当該可塑剤としては、例えば、エチレングリコール、グリセリン、プロピレングリコール、ジエチレングリコール、ジグリセリン、トリエチレングリコール、テトラエチレングリコール、トリメチロールプロパン等の多価アルコールなどを挙げることができ、ＰＶＡフィルムはこれらの可塑剤の１種または２種以上を含むことができる。これらの中でも、延伸性の向上効果の観点からグリセリンが好ましい。
【００２７】
ＰＶＡフィルムにおける可塑剤の含有量は、それに含まれるＰＶＡ１００質量部に対して１〜２０質量部の範囲内であることが好ましい。当該含有量が１質量部以上であることにより、ＰＶＡフィルムの延伸性をより向上させることができる。一方、当該含有量が２０質量部以下であることにより、ＰＶＡフィルムが柔軟になり過ぎて取り扱い性が低下するのを防止することができる。ＰＶＡフィルムにおける可塑剤の含有量は、ＰＶＡ１００質量部に対して、２質量部以上であることがより好ましく、４質量部以上であることがさらに好ましく、５質量部以上であることが特に好ましく、また、１５質量部以下であることがより好ましく、１２質量部以下であることがさらに好ましい。
なお、偏光フィルムの製造条件などにもよるが、ＰＶＡフィルムに含まれる可塑剤は偏光フィルムを製造する際に溶出するなどするため、その全量が偏光フィルムに残存するとは限らない。
【００２８】
ＰＶＡフィルムは、必要に応じて、酸化防止剤、凍結防止剤、ｐＨ調整剤、隠蔽剤、着色防止剤、油剤、界面活性剤などの成分をさらに含んでいてもよい。
【００２９】
ＰＶＡフィルムにおけるＰＶＡの含有率は、所望とする偏光フィルムの調製のしやすさなどから、５０〜９９質量％の範囲内であることが好ましく、当該含有率は、７５質量％以上であることがより好ましく、８０質量％以上であることがさらに好ましく、８５質量％以上であることが特に好ましく、また、９８質量％以下であることがより好ましく、９６質量％以下であることがさらに好ましく、９５質量％以下であることが特に好ましい。
【００３０】
ＰＶＡフィルムの厚みに特に制限はなく、目的とする偏光フィルムの厚みなどに応じて適宜設定することができるが、偏光フィルムを製造する際の一軸延伸のしやすさなどの観点から当該厚みは、１μｍ以上であることが好ましく、２μｍ以上であることがより好ましく、３μｍ以上であることがさらに好ましく、５μｍ以上であることが特に好ましく、８μｍ以上であってもよく、また、１００μｍ以下であることが好ましく、６５μｍ以下であることがより好ましく、４５μｍ以下であることがさらに好ましく、３５μｍ以下、さらには２５μｍ以下とすることもできる。なお、ＰＶＡフィルムは単層であっても、ＰＶＡの層と他の層とが積層された積層体であってもよいが、本発明の効果がより顕著に奏されることから単層であることが好ましい。積層体の場合にはＰＶＡの層の厚みが上記範囲にあることが好ましい。
【００３１】
ＰＶＡフィルムの形状は特に制限されないが、偏光フィルムを製造する際に連続して使用することができることから長尺のフィルムであることが好ましい。長尺のフィルムの長さ（長さ方向の長さ）は特に制限されず、製造される偏光フィルムの用途などに応じて適宜設定することができ、例えば、１〜２０，０００ｍの範囲内とすることができる。
【００３２】
ＰＶＡフィルムの幅は特に制限されず、製造される偏光フィルムの用途などに応じて適宜設定することができ、例えば０．１ｍ以上とすることができるが、近年、液晶テレビや液晶モニターの大画面化が進行している点から、ＰＶＡフィルムの幅を０．５ｍ以上、より好ましくは１．０ｍ以上にしておくと、これらの用途に好適である。一方、ＰＶＡフィルムの幅があまりに広すぎると実用化されている装置で偏光フィルムを製造する場合に均一に延伸することが困難になる傾向があることから、ＰＶＡフィルムの幅は７ｍ以下であることが好ましい。
【００３３】
ＰＶＡフィルムの膨潤度は、偏光フィルムの生産性や性能の観点などから、１８０〜２２０％の範囲内であることが好ましく、当該膨潤度は、１８５％以上であることがより好ましく、１９０％以上であることがさらに好ましく、１９５％以上であることが特に好ましく、また、２１５％以下であることがより好ましく、２１０％以下であることがさらに好ましく、２０５％以下であることが特に好ましい。ＰＶＡフィルムの膨潤度は、実施例において後述する方法により測定することができる。ＰＶＡフィルムの膨潤度は、例えば、熱処理の条件を強くすることによって、より小さい値に調整することができる。
【００３４】
上記のＰＶＡフィルムの製造方法に特に制限はなく、従来公知の方法により製造することができる。具体的には、例えば、ＰＶＡが液体媒体中に溶解した製膜原液や、ＰＶＡおよび液体媒体を含みＰＶＡが溶融した製膜原液を用いて製膜することができる。
【００３５】
製膜原液の調製に使用される液体媒体としては、例えば、水、ジメチルスルホキシド、ジメチルホルムアミド、ジメチルアセトアミド、Ｎ−メチルピロリドン、エチレングリコール、グリセリン、プロピレングリコール、ジエチレングリコール、トリエチレングリコール、テトラエチレングリコール、トリメチロールプロパン、エチレンジアミン、ジエチレントリアミンなどを挙げることができ、これらのうちの１種または２種以上を使用することができる。そのうちでも、環境に与える負荷や回収性の点から水が好適に使用される。
【００３６】
製膜原液の揮発分率（製膜時に揮発や蒸発によって除去される液体媒体などの揮発性成分の含有割合）は、製膜方法、製膜条件などによっても異なるが、一般的には、５０〜９５質量％、さらには５５〜９０質量％、特に６０〜８５質量％であることが好ましい。製膜原液の揮発分率が低過ぎると、製膜原液の粘度が高くなり過ぎて、製膜原液調製時の濾過や脱泡が困難となり、異物や欠点の少ないＰＶＡフィルムの製造が困難になる傾向がある。一方、製膜原液の揮発分率が高過ぎると、製膜原液の濃度が低くなり過ぎて、工業的なＰＶＡフィルムの製膜が困難になる傾向がある。
【００３７】
ＰＶＡフィルムを製膜する際の製膜方法としては、例えば、湿式製膜法、ゲル製膜法、流延製膜法、押出製膜法などを採用することができる。また、これらの組み合わせによる方法などを採用することもできる。以上の製膜方法の中でも流延製膜法または押出製膜法が、厚みおよび幅が均一で、物性の良好なＰＶＡフィルムが得られることから好ましく採用される。
【００３８】
具体的な製膜方法としては、Ｔ型スリットダイ、ホッパープレート、Ｉ−ダイ、リップコーターダイなどを用いて、製膜原液を回転する加熱したロール（あるいはベルト）の周面上に均一に吐出し、このロール（あるいはベルト）上に吐出された膜の一方の面から揮発性成分を蒸発させて乾燥してＰＶＡフィルムとするか、あるいは、このように乾燥させた後、１個または複数個の回転する加熱したロールの周面上でさらに乾燥したり、熱風乾燥装置の中を通過させてさらに乾燥したりしてＰＶＡフィルムを製膜する方法が挙げられる。製膜後のＰＶＡフィルムは、巻き取り装置により一旦巻き取った後に必要に応じて巻き出すなどして後述する熱処理を施してもよいが、上記のようにして連続的に製膜されたＰＶＡフィルムに対して後述する熱処理を連続的に施した後に巻き取ってもよい。
【００３９】
製膜に使用されるロールの表面温度としては、例えば、５０〜１００℃とすることができる。また、製膜原液をベルト上に吐出する場合の乾燥温度としては、例えば、５０〜１００℃とすることができる。
【００４０】
ＰＶＡフィルムは、偏光フィルムの製造工程における生産性を改善するなどの理由から、熱処理を施したものであることが好ましい。熱処理に供されるＰＶＡフィルムの膨潤度は、３００％以上であることが好ましく、４００％以上であることがより好ましく、また、１，０００％以下であることが好ましい。熱処理に供されるＰＶＡフィルムの揮発分率は、例えば１０質量％以下、さらには８質量％以下とすることができる。
【００４１】
熱処理における温度は、本発明の偏光フィルムをより容易に製造することができるなどの観点から、１３０℃以上であることが好ましく、１３５℃以上であることがより好ましく、１３７℃以上であることがさらに好ましく、１３９℃以上であることが特に好ましく、１４０℃を超えることが最も好ましく、また、１４５℃以下であることが好ましい。
【００４２】
熱処理時間に特に制限ないが、本発明の偏光フィルムをより容易に製造することができるなどの観点から、０．５分以上であることが好ましく、０．８分以上であることがより好ましく、また、３０分以下であることが好ましく、１５分以下であることがより好ましい。
【００４３】
上記のＰＶＡフィルムを用いて偏光フィルムを製造する方法に特に制限はなく、ＰＶＡフィルムを延伸する工程を含む方法により製造することができ、具体的には例えば、まずＰＶＡフィルムを、膨潤工程に供し、次いで染色工程に供し、必要に応じてさらに架橋工程に供し、その後延伸工程に供し、必要に応じてさらに固定処理工程および／または洗浄工程に供し、そして乾燥工程に供する方法により製造することができる。
【００４４】
膨潤工程は、ＰＶＡフィルムを水に浸漬することにより行うことができる。水に浸漬する際の水の温度としては、２０〜４０℃の範囲内であることが好ましく、当該温度は、２２℃以上であることがより好ましく、２５℃以上であることがさらに好ましく、また、３８℃以下であることがより好ましく、３５℃以下であることがさらに好ましい。当該温度を２０〜４０℃の範囲内にすることでＰＶＡフィルムを効率良く膨潤させることができる。また、水に浸漬する時間としては、０．１〜５分間の範囲内であることが好ましく、０．５〜３分間の範囲内であることがより好ましい。０．１〜５分間の範囲内にすることでＰＶＡフィルムを効率良く膨潤させることができる。なお、水に浸漬する際の水は純水に限定されず、各種成分が溶解した水溶液であってもよいし、水と水性媒体との混合物であってもよい。
【００４５】
染色工程における染色処理はヨウ素系色素（Ｉ3-やＩ5-等）を用いて行うことができ、具体的には例えば、ＰＶＡフィルムをヨウ素系色素を含む水溶液中に浸漬することにより行うことができる。なお、ヨウ素系色素は１種単独であっても２種以上であってもどちらでもよく、例えば、Ｉ3-およびＩ5-のように平衡混合物であってもよい。
【００４６】
ヨウ素系色素を含む水溶液中におけるヨウ素系色素の濃度は、使用されるヨウ素系色素の種類などに応じて適宜設定することができ、例えば０．００１〜１質量％の範囲内とすることができるが、ヨウ素系色素を含む水溶液としてヨウ素−ヨウ化カリウム水溶液を用いる場合には、ヨウ素系色素を効率良くＰＶＡフィルムに吸着させることができることから、使用されるヨウ素（Ｉ2）の濃度として、０．０１〜２質量％の範囲内であることが好ましく、０．０２〜０．５質量％の範囲内であることがより好ましく、上記使用されるヨウ素の質量に対する使用されるヨウ化カリウム（ＫＩ）の質量の割合として、１０〜２００質量倍の範囲内であることが好ましく、１５〜１５０質量倍の範囲内であることがより好ましい。ヨウ素系色素を含む水溶液には、ホウ酸、ホウ砂等のホウ酸塩などのホウ素化合物を含んでいてもよい。ヨウ素系色素を含む水溶液の温度は、ヨウ素系色素を効率良くＰＶＡフィルムに吸着させることができることから、５〜５０℃の範囲内であることが好ましく、１５〜４０℃の範囲内であることがより好ましい。なお、ヨウ素系色素を予め含有させたＰＶＡフィルムを用いる場合には、染色工程を省略することができる。
【００４７】
ＰＶＡフィルムに対して架橋工程を行うことで、比較的高い温度で湿式延伸する際にＰＶＡが水へ溶出するのをより効果的に防止することができる。この観点から架橋工程は染色工程の後であって延伸工程の前に行うのが好ましい。架橋工程は、架橋浴として架橋剤を含む水溶液にＰＶＡフィルムを浸漬することにより行うことができる。当該架橋剤としては、ホウ酸、ホウ砂等のホウ酸塩などのホウ素化合物の１種または２種以上を使用することができる。架橋浴における架橋剤の濃度は１〜１５質量％の範囲内であることが好ましく、２質量％以上であることがより好ましく、また、７質量％以下であることがより好ましく、６質量％以下であることがさらに好ましい。架橋剤の濃度が１〜１５質量％の範囲内にあることで十分な延伸性を維持することができる。架橋浴はヨウ化カリウム等の助剤を含有してもよい。架橋浴の温度は、２０〜５０℃の範囲内、特に２５〜４０℃の範囲内とすることが好ましい。当該温度を２０〜５０℃の範囲内にすることで効率良く架橋することができる。
【００４８】
ＰＶＡフィルムを延伸する際の延伸方法に特に制限はなく、湿式延伸法および乾式延伸法のうちのいずれで行ってもよい。湿式延伸の場合は、ホウ酸、ホウ砂等のホウ酸塩などのホウ素化合物の１種または２種以上を含む水溶液中で行うこともできるし、上記した染色浴中や後述する固定処理浴中で行うこともできる。また乾式延伸法の場合は、室温のまま延伸を行ってもよいし、熱をかけながら延伸してもよいし、吸水後に延伸してもよい。これらの中でも、安定して延伸しやすい点から湿式延伸法が好ましく、得られる偏光フィルムにおける幅方向の厚みの均一性の点から、ホウ酸水溶液中で延伸することがより好ましい。ホウ酸水溶液中におけるホウ酸の濃度は０．５〜６．０質量％の範囲内であることが好ましく、当該濃度は、１．０質量％以上であることがより好ましく、１．５質量％以上であることがさらに好ましく、また、５．０質量％以下であることがより好ましく、４．０質量％以下であることがさらに好ましい。ホウ酸の濃度が０．５〜６．０質量％の範囲内にあることで幅方向の厚みの均一性に優れる偏光フィルムが得られる。上記したホウ素化合物を含む水溶液はヨウ化カリウムを含有してもよく、その濃度は０．０１〜１０質量％の範囲内であることが好ましい。ヨウ化カリウムの濃度が０．０１〜１０質量％の範囲内にあることで偏光性能がより良好な偏光フィルムが得られる。
【００４９】
ＰＶＡフィルムを延伸する際の温度は、幅方向の厚みの均一性に優れる偏光フィルムが得られやすいことなどから、５〜９０℃の範囲内であることが好ましく、当該温度は、１０℃以上であることがより好ましく、また、８０℃以下であることがより好ましく、７０℃以下であることがさらに好ましい。また、単体ｂ値が従来よりも小さい本発明の偏光フィルムをより簡単に安定して製造することができ、しかも偏光度等の偏光性能にもより優れる偏光フィルムとなることなどから、ＰＶＡフィルムを延伸する際の温度は、ＰＶＡフィルムの軟化点温度よりも１℃以上低い温度であることが好ましく、２℃以上低い温度であることがより好ましく、３℃以上低い温度であることがさらに好ましく、また、８℃以下低い温度であることが好ましく、７℃以下低い温度であることがより好ましく、６℃以下低い温度、さらには５℃以下低い温度であってもよい。なお上記ＰＶＡフィルムの軟化点は使用される原反フィルムの状態（偏光フィルムの製造に供する前）のＰＶＡフィルムの軟化点を意味し、ＰＶＡフィルムのサンプルを２５℃の蒸留水中に配置し、５℃／分の昇温速度で昇温した際の熱水変形温度として求めることができ、具体的には実施例において後述する方法により測定することができる。
【００５０】
ＰＶＡフィルムを延伸する際の延伸倍率は、単体ｂ値が従来よりも小さい本発明の偏光フィルムをより簡単に安定して製造することができ、しかも偏光度等の偏光性能にもより優れる偏光フィルムとなることなどから、４倍以上であることが好ましく、４．５倍以上であることがより好ましく、５倍以上であることがさらに好ましく、５．５倍以上であることが特に好ましく、また、８倍以下であることが好ましく、７．５倍以下であることがより好ましく、７．２倍以下であることがさらに好ましく、７倍以下であることが特に好ましい。ＰＶＡフィルムの延伸は一度に行っても、複数回に分けて行ってもどちらでもよいが、複数回に分けて行う場合には各延伸の延伸倍率を掛け合わせた総延伸倍率が上記範囲内にあればよい。なお、本明細書における延伸倍率は延伸前のＰＶＡフィルムの長さに基づくものであり、延伸をしていない状態が延伸倍率１倍に相当する。
【００５１】
ＰＶＡフィルムの延伸は、得られる偏光フィルムの性能の観点から一軸延伸が好ましい。ＰＶＡフィルムを延伸する場合における一軸延伸の方向に特に制限はなく、長さ方向への一軸延伸や横方向への一軸延伸を採用することができるが、延伸倍率を上げやすく偏光性能により優れる偏光フィルムが得られることから長さ方向への一軸延伸が好ましい。長さ方向への一軸延伸は、互いに平行な複数のロールを備える延伸装置を使用して、各ロール間の周速を変える方法などにより行うことができる。一方、横方向への一軸延伸はテンター型延伸機などを用いて行うことができる。
【００５２】
固定処理工程は、主として、ＰＶＡフィルムへのヨウ素系色素の吸着を強固にするために行われる。固定処理工程は、延伸前、延伸中または延伸後のＰＶＡフィルムを固定処理浴に浸漬することにより行うことができる。固定処理浴としては、ホウ酸、ホウ砂等のホウ酸塩などのホウ素化合物の１種または２種以上を含む水溶液を使用することができる。固定処理浴として使用されるホウ素化合物を含む水溶液中におけるホウ素化合物の濃度は、一般に０．１〜１５質量％の範囲内、特に１〜１０質量％の範囲内であることが好ましい。当該濃度を０．１〜１５質量％の範囲内にすることでヨウ素系色素の吸着をより強固にすることができる。固定処理浴の温度は、１０〜６０℃の範囲内、特に１５〜４０℃の範囲内であることが好ましい。当該温度を１０〜６０℃の範囲内にすることでヨウ素系色素の吸着をより強固にすることができる。なお固定処理浴中には、必要に応じてヨウ素化合物や金属化合物を添加してもよいが、得られる偏光フィルムにおけるヨウ素原子の含有量に対するカリウム原子の含有量の割合を特定範囲とするために、当該固定処理浴中にはヨウ化カリウムを含有させないか、あるいは、その濃度を低くしてもよい。固定処理浴中におけるヨウ化カリウムの具体的な濃度としては、例えば、１０質量％以下、さらには６質量％以下とすることもできるが、得られる偏光フィルムにおけるヨウ素原子の含有量に対するカリウム原子の含有量の割合をより低減するためには、当該濃度は、２．５質量％以下であることが好ましく、１．５質量％以下、さらには０．８質量％以下であってもよい。
【００５３】
洗浄工程は、フィルム表面の不要な薬品類や異物を除去したり、最終的に得られる偏光フィルムの光学的性能を調節したりするために行われることが多い。洗浄工程は、ＰＶＡフィルムを洗浄浴に浸漬させたり、ＰＶＡフィルムに洗浄液を散布したりすることによって行うことができる。洗浄浴や洗浄液としては水を使用することができる。また固定処理浴と同様、得られる偏光フィルムにおけるヨウ素原子の含有量に対するカリウム原子の含有量の割合を特定範囲とするために、当該洗浄浴や洗浄液中にはヨウ化カリウムを含有させないか、あるいは、含有させる場合であってもその濃度を低くすることが好ましい。洗浄浴および洗浄液中におけるヨウ化カリウムの具体的な濃度としては、２．５質量％以下であることが好ましく、１．５質量％以下、さらには０．８質量％以下であってもよい。
【００５４】
乾燥工程における乾燥の条件は特に制限されないが、３０〜１５０℃の範囲内、特に５０〜１３０℃の範囲内の温度で乾燥を行うのが好ましい。３０〜１５０℃の範囲内の温度で乾燥することで寸法安定性に優れる偏光フィルムが得られやすい。
【００５５】
偏光フィルムは、通常、その片面または両面に保護フィルムを貼り合わせて偏光板にして使用される。保護フィルムとしては、光学的に透明でかつ機械的強度を有するものが挙げられ、具体的には例えば、三酢酸セルロース（ＴＡＣ）フィルム、シクロオレフィンポリマー（ＣＯＰ）フィルム、酢酸・酪酸セルロース（ＣＡＢ）フィルム、アクリル系フィルム、ポリエステル系フィルムなどを使用することができる。また高温多湿条件下においても良好な耐久性を有する偏光板となることから、当該保護フィルムの水蒸気透過量は３００ｇ／ｍ2／日以下であることが好ましく、２００ｇ／ｍ2／日以下であることがより好ましく、１５０ｇ／ｍ2／日以下であることがさらに好ましい。なお保護フィルムの水蒸気透過量はカップ法（ＪＩＳ  Ｚ  ０２０８）により測定することができる。偏光フィルムと保護フィルムとを貼り合わせるための接着剤としては、ＰＶＡ系接着剤やウレタン系接着剤などを挙げることができ、ＰＶＡ系接着剤が好適である。
【実施例】
【００５６】
以下に本発明を実施例により具体的に説明するが、本発明はこれらの実施例により何ら限定されるものではない。
なお、以下の実施例および比較例において採用された、ＰＶＡフィルムの膨潤度および軟化点、ならびに、偏光フィルムの単体光線透過率（Ｘ％）、単体ｂ値（Ｙ）、偏光度、ヨウ素原子の含有量に対するカリウム原子の含有量の割合および耐久性の各測定または評価方法を以下に示す。
【００５７】
［ＰＶＡフィルムの膨潤度］
測定対象となるＰＶＡフィルムから幅方向に１０ｃｍ、長さ方向に２０ｃｍの長方形のサンプルを切り出し、このサンプルをさらに幅が２〜３ｍｍ、長さが２０ｃｍの短冊状にカットした。その後、これらの短冊状のサンプル全てを３０℃の１，０００ｇの蒸留水中にそのまま浸漬した。３０分間浸漬後に短冊状のサンプルを取り出し、遠心分離機（ＫＯＫＵＳＡＮ  ＸＥＭ−ＫＬ−５８８６）を用いて３，０００ｒｐｍで５分間遠心脱水し、脱水後の質量「Ｎ」（短冊状のサンプル全ての合計）を測定した。続いて、その短冊状のサンプルを１０５℃の乾燥機で１６時間乾燥した後、質量「Ｍ」（短冊状のサンプル全ての合計）を測定し、式：膨潤度（％）＝１００×Ｎ／Ｍにより膨潤度を算出した。なお同様の測定を３回行い、その平均値を採用した。
【００５８】
［ＰＶＡフィルムの軟化点］
測定対象となるＰＶＡフィルムの軟化点を、第一理化株式会社製自動軟化点測定装置「ＥＸ−８２０」を使用して測定した。具体的には、ＰＶＡフィルムから３ｃｍ角のサイズの正方形のサンプルを切り出し、このサンプルを中央に直径１ｃｍの円形の穴のあいた厚み１ｍｍで３ｃｍ角のステンレス板と中央に１ｃｍ×２ｃｍの長方形の穴のあいた厚み１ｍｍで３ｃｍ角のステンレス板との間に挟み、円形の穴のあいたステンレス板の方を上面にして架台に設置して、円形の穴の中央に位置するフィルム上にＪＩＳ  Ｂ  １５０１：２００９に定める鋼球（呼び：３／８（直径９．５２５ｍｍ）、等級：Ｇ６０、質量：３．５ｇ±０．０５ｇ）を載せた。続いて２５℃の蒸留水を７５０ｍＬ入れ、毎分５℃で昇温し、フィルムが架台から２５ｍｍの位置まで降下したときの温度をＰＶＡフィルムの軟化点とした。
【００５９】
［偏光フィルムの単体光線透過率（Ｘ％）、単体ｂ値（Ｙ）および偏光度］
以下の実施例または比較例で得られた偏光フィルムの幅方向の中央部から、偏光フィルムの長さ方向に４ｃｍの長方形のサンプルを採取し、積分球付き分光光度計（日本分光株式会社製「Ｖ７１００」）を用いて、このサンプルを当該分光光度計に設置して単体光線透過率（Ｘ％）、単体ｂ値（Ｙ）および偏光度を求めた。なお、単体ｂ値（Ｙ）の測定においては、ＪＩＳ  Ｚ  ８７２２（物体色の測定方法）に準拠し、Ｃ光源、２°視野の可視光領域の視感度補正を行った。
【００６０】
［偏光フィルムにおけるヨウ素原子の含有量に対するカリウム原子の含有量の割合］
以下の実施例または比較例で得られた偏光フィルムから約０．００５ｇのサンプルを切り出して精評し、それを２０ｇの純水に溶解させた。得られた溶液をＩＣＰ発光分析装置（島津製作所製「ＩＣＰＥ−９０００」）で分析し、偏光フィルムに含まれるヨウ素原子の含有量およびカリウム原子の含有量を求め、これらの値から偏光フィルムにおけるヨウ素原子の含有量に対するカリウム原子の含有量の割合（質量倍）を算出した。
【００６１】
［偏光フィルムの耐久性］
以下の実施例または比較例で得られた偏光フィルムの幅方向の中央部から、偏光フィルムの長さ方向に４ｃｍの長方形のサンプルを採取し、額縁状のステンレス製金枠２枚で挟んだ。これを温度８０℃、湿度５％ＲＨ以下の環境下に２４時間放置（暴露処理）した。当該暴露処理後のサンプルの単体光線透過率を上記した単体光線透過率（Ｘ％）の測定と同様にして求め、暴露処理前後での単体光線透過率の差をΔ透過率と定義し、偏光フィルムの耐久性評価指標とした。
【００６２】
［比較例１］
ＰＶＡ（酢酸ビニルの単独重合体のけん化物、重合度２，４００、けん化度９９．９モル％）１００質量部に対して、可塑剤としてグリセリンを１０質量部、および、界面活性剤としてポリオキシエチレンラウリルエーテル硫酸ナトリウムを０．１質量部含む長尺で単層のＰＶＡフィルム（厚み３０μｍ、長さ１．５ｍ、幅３０ｃｍ、膨潤度２００％、軟化点６７．９℃）に対して、膨潤工程、染色工程、架橋工程、延伸工程、固定処理工程および乾燥工程を行うことにより偏光フィルムを製造した。
すなわち、上記のＰＶＡフィルムを、温度３０℃の水中に１分間浸漬している間に元の長さの２倍に長さ方向（ＭＤ）に一軸延伸（１段目延伸）した後、使用量としてヨウ素を０．０２質量％およびヨウ化カリウムを０．６質量％の濃度で水に混合してなる温度３０℃の染色浴に２分間浸漬している間に元の長さの３倍まで長さ方向（ＭＤ）に一軸延伸（２段目延伸）し、次いでホウ酸を２．５質量％の濃度で含有する温度３２℃の架橋浴に２分間浸漬している間に元の長さの３．６倍まで長さ方向（ＭＤ）に一軸延伸（３段目延伸）し、さらにホウ酸を２．８質量％およびヨウ化カリウムを５質量％の濃度で含有する温度５６．６℃のホウ酸／ヨウ化カリウム水溶液中に浸漬している間に元の長さの６．３倍まで長さ方向（ＭＤ）に一軸延伸（４段目延伸）し、その後、ホウ酸を１．５質量％およびヨウ化カリウムを５質量％の濃度で含有する温度２２℃のヨウ化カリウム水溶液（洗浄浴）中に５秒間浸漬することによりフィルムを洗浄し、続いて６０℃の乾燥機で２４０秒間乾燥することにより、厚み１２μｍの偏光フィルムを製造した。
得られた偏光フィルムを用いて上記した方法により、単体光線透過率（Ｘ％）、単体ｂ値（Ｙ）、偏光度、ヨウ素原子の含有量に対するカリウム原子の含有量の割合および耐久性を測定ないし評価した。その結果を表１に示した。
【００６３】
［比較例２］
４段目延伸後のフィルムの洗浄において使用したヨウ化カリウム水溶液（洗浄浴）におけるヨウ化カリウムの濃度を２．４質量％に変更したこと以外は、比較例１と同様にしてＰＶＡフィルムおよび偏光フィルムを製造し、得られた偏光フィルムを用いて上記した方法により、単体光線透過率（Ｘ％）、単体ｂ値（Ｙ）、偏光度、ヨウ素原子の含有量に対するカリウム原子の含有量の割合および耐久性を測定ないし評価した。その結果を表１に示した。
【００６４】
［実施例１］
ＰＶＡとして酢酸ビニルの単独重合体のけん化物（重合度２，４００、けん化度９８．９モル％）のＰＶＡを含むこと以外は比較例１および２で用いたのと同様のＰＶＡフィルム（ただし、膨潤度は２００％であり、軟化点は６２．９℃であった）を用い、また、４段目延伸の温度を５６℃とし、延伸倍率を６．６倍としたこと以外は、比較例２と同様にして偏光フィルムを製造し、得られた偏光フィルムを用いて上記した方法により、単体光線透過率（Ｘ％）、単体ｂ値（Ｙ）、偏光度、ヨウ素原子の含有量に対するカリウム原子の含有量の割合および耐久性を測定ないし評価した。その結果を表１に示した。
【００６５】
【表１】
0006735541.tif 000002